(57)【要約】【課題】ニッケルリンメッキディスク基板の研磨をより好適に行うことが可能な研磨用組成物及び研磨方法を提供する。【解決手段】本発明の研磨方法は、ジエチレントリアミン五酢酸、ヒドロキシエチルエチレンジアミン三酢酸、トリエチレンテトラミン六酢酸及びグルタミン酸二酢酸並びにそれらのアルカリ金属塩及びアンモニウム塩から選ばれるパッド劣化抑制剤と、酸化剤とを含有する研磨用組成物をスエードタイプの研磨パッドと併せて使用して研磨対象物を研磨する工程を有することを特徴とする。【選択図】なし【特許請求の範囲】
【請求項１】
ジエチレントリアミン五酢酸、ヒドロキシエチルエチレンジアミン三酢酸、トリエチレンテトラミン六酢酸及びグルタミン酸二酢酸並びにそれらのアルカリ金属塩及びアンモニウム塩から選ばれる研磨パッドの劣化を抑制するパッド劣化抑制剤と、酸化剤とを含有する研磨用組成物をスエードタイプの研磨パッドと併せて使用して研磨対象物を研磨する工程を有することを特徴とする研磨方法。
【請求項２】
前記パッド劣化抑制剤は、ジエチレントリアミン五酢酸若しくはグルタミン酸二酢酸又はそれらのアルカリ金属塩若しくはアンモニウム塩であることを特徴とする請求項１に記載の研磨方法。
【請求項３】
フェノール化合物をさらに含有することを特徴とする請求項１又は２に記載の研磨方法。
【請求項４】
リン酸塩をさらに含有することを特徴とする請求項１〜３のいずれか一項に記載の研磨方法。
【請求項５】
砥粒をさらに含有することを特徴とする請求項１〜４のいずれか一項に記載の研磨方法。
【請求項６】
請求項１〜５のいずれか一項に記載の研磨方法を用いることを特徴とする基板の製造方法。
【発明の詳細な説明】
【技術分野】
【０００１】
本発明は、ニッケルリンメッキディスク基板（Ｎｉ−Ｐディスク基板）を研磨する用途、特にＮｉ−Ｐディスク基板を仕上げ研磨する用途で主に使用される研磨用組成物及びその研磨用組成物を用いた研磨方法に関する。
【背景技術】
【０００２】
Ｎｉ−Ｐディスク基板を研磨する用途に使用可能な研磨用組成物として例えば、水、酸化剤、約０．０４Ｍ以上のリン酸イオン又はホスホン酸イオン、及び砥粒を含有する研磨用組成物が特許文献１に開示されている。また、特許文献２には水、酸化ケイ素、エチレンジアミン四酢酸鉄を始めとする金属配位化合物、酸化剤、及びｐＨ調整剤を含有する研磨用組成物が開示されている。しかしながら、特許文献１，２の研磨用組成物を含む従来の研磨用組成物を用いて研磨を行った場合には、研磨用組成物による腐食のために研磨パッドの劣化が経時的に起こる虞があり、その結果、実用上許容できないレベルの微小うねりが生じるなど、Ｎｉ−Ｐディスク基板の表面の仕上がりに悪影響が及ぶことがあった。
【先行技術文献】
【特許文献】
【０００３】
【特許文献１】特表２００３−５３５９６８号公報
【特許文献２】特開２００４−１２７３２７号公報
【発明の概要】
【発明が解決しようとする課題】
【０００４】
本発明はこのような実情に鑑みてなされたものであり、その目的は、Ｎｉ−Ｐディスク基板の研磨をより好適に行うことが可能な研磨用組成物及び研磨方法を提供することにある。
【課題を解決するための手段】
【０００５】
上記の目的を達成するために、請求項１に記載の発明は、ジエチレントリアミン五酢酸、ヒドロキシエチルエチレンジアミン三酢酸、トリエチレンテトラミン六酢酸及びグルタミン酸二酢酸並びにそれらのアルカリ金属塩及びアンモニウム塩から選ばれるパッド劣化抑制剤と、酸化剤とを含有する研磨用組成物を提供する。
【０００６】
請求項２に記載の発明は、前記パッド劣化抑制剤は、ジエチレントリアミン五酢酸若しくはグルタミン酸二酢酸又はそれらのアルカリ金属塩若しくはアンモニウム塩である請求項１に記載の研磨用組成物を提供する。
【０００７】
請求項３に記載の発明は、フェノール化合物をさらに含有する請求項１又は２に記載の研磨用組成物を提供する。
請求項４に記載の発明は、リン酸塩をさらに含有する請求項１〜３のいずれか一項に記載の研磨用組成物を提供する。
【０００８】
請求項５に記載の発明は、砥粒をさらに含有する請求項１〜４のいずれか一項に記載の研磨用組成物を提供する。
請求項６に記載の発明は、請求項１〜５のいずれか一項に記載の研磨用組成物をスエードタイプの研磨パッドと併せて使用して研磨対象物を研磨する研磨方法を提供する。
【発明の効果】
【０００９】
本発明によれば、Ｎｉ−Ｐディスク基板の研磨をより好適に行うことが可能な研磨用組成物及び研磨方法が提供される。
【発明を実施するための形態】
【００１０】
以下、本発明の一実施形態を説明する。
本実施形態の研磨用組成物は、パッド劣化抑制剤及び酸化剤を、好ましくはフェノール化合物、リン酸塩、砥粒及び酸の少なくとも一種とともに、水に混合することにより製造される。従って、研磨用組成物は、パッド劣化抑制剤、酸化剤及び水を含有し、好ましくはフェノール化合物、リン酸塩、砥粒及び酸の少なくとも一種をさらに含有する。
【００１１】
本実施形態の研磨用組成物は、Ｎｉ−Ｐディスク基板を研磨する用途、特にＮｉ−Ｐディスク基板を仕上げ研磨する用途で使用される。仕上げ研磨とは、予備研磨された後のＮｉ−Ｐディスク基板を最終研磨することをいう。仕上げ研磨に供される予備研磨後のＮｉ−Ｐディスク基板の表面粗さＲａは１０ｎｍ以下であることが好ましく、より好ましくは５ｎｍ、さらに好ましくは３ｎｍ以下である。また、仕上げ研磨後のＮｉ−Ｐディスク基板の表面粗さＲａは０．２ｎｍ以下であることが好ましく、より好ましくは０．１５ｎｍ以下である。なお、上記の表面粗さＲａの値は、原子間力顕微鏡（ＡＦＭ）などの走査型プローブ顕微鏡を用いて測定されるものである。
【００１２】
本実施形態の研磨用組成物と併せて使用される研磨パッドは、不織布タイプのものよりはスエードタイプのものであることが好ましい。スエードタイプの研磨パッドは特に限定されるものでなく、例えば特開平１１−３３５９７９号公報に記載のものや特開２００１−６２７０４号公報に記載のものを使用することもできる。スエードタイプの研磨パッドを使用した場合には、不織布タイプの研磨パッドを使用した場合に比べて、研磨後のＮｉ−Ｐディスク基板の表面で測定される微小うねりのレベルがもともと小さく、かつ同じく研磨後のＮｉ−Ｐディスク基板の表面で測定されるスクラッチの数も少なくできる。なお、スエードタイプの研磨パッドでは、ポリエステル系ポリウレタンなどの高分子材料の発泡成形によるナップ層がベース層の上に設けられており、ベース層側の表面で研磨機の定盤に固定され、ナップ層側の表面で研磨対象物を研磨する。ポリエステル系ポリウレタンとは、トリレンジイソシアネート、ジフェニルメタンジイソシアネート、ヘキサメチレンジイソシアネートなどのポリイソシアネート成分との反応に供されるポリオール成分の少なくとも一部がポリエステルポリオールであるポリウレタンである。ポリオール成分の一部がポリエステルポリオールである場合、それ以外のポリオール成分は、例えばポリエーテルポリオール、ポリカーボネートポリオールである。
【００１３】
前記パッド劣化抑制剤は、研磨パッド、特にスエードタイプの研磨パッドの劣化を抑制する働きをする。研磨パッドの劣化が起こる要因として、研磨用組成物中の酸化剤が研磨パッドの研磨面に対して何らかの化学的作用をすることにより研磨面の弾力性が低下することがある。研磨面の弾力性が低くなると、研磨中の機械的な力によって研磨面のナップ層が表層から容易に擦り切れることになる。パッド劣化抑制剤は、この酸化剤の化学的作用を阻害することにより研磨パッドの劣化を抑制するものと考えられる。
【００１４】
研磨用組成物に含まれるパッド劣化抑制剤は具体的には、ジエチレントリアミン五酢酸、ヒドロキシエチルエチレンジアミン三酢酸、トリエチレンテトラミン六酢酸及びグルタミン酸二酢酸、並びにそのアルカリ金属塩及びアンモニウム塩から選ばれる。その中でも好ましくはジエチレントリアミン五酢酸若しくはグルタミン酸二酢酸、又はそのアルカリ金属塩若しくはアンモニウム塩である。グルタミン酸二酢酸並びにそのアルカリ金属塩及びアンモニウム塩は、研磨用組成物中の酸化剤、特に過酸化水素に対する安定性が高い点で有利である。ジエチレントリアミン五酢酸並びにそのアルカリ金属塩及びアンモニウム塩は、他のパッド劣化抑制剤に比べて研磨用組成物によるＮｉ−Ｐディスク基板の研磨速度を向上させることができる点で有利である。なお、上記の各酸の溶解性に比べて同じ酸のアルカリ金属塩及びアンモニウム塩の溶解性の方が高いことから、パッド劣化抑制剤は上記の酸であるよりは上記の酸のアルカリ金属塩又はアンモニウム塩であることが好ましい。
【００１５】
研磨用組成物中のパッド劣化抑制剤の含有量の好ましい範囲は一般的には以下の通りである。
すなわち、研磨用組成物中のパッド劣化抑制剤の含有量は０．００１ｍｏｌ／Ｌ以上であることが好ましく、より好ましくは０．００３ｍｏｌ／Ｌ以上、さらに好ましくは０．００５ｍｏｌ／Ｌ以上である。パッド劣化抑制剤の含有量が多くになるにつれて、研磨パッドの劣化はより強く抑制される。この点、研磨用組成物中のパッド劣化抑制剤の含有量が０．００１ｍｏｌ／Ｌ以上、さらに言えば０．００３ｍｏｌ／Ｌ以上、もっと言えば０．００５ｍｏｌ／Ｌ以上であれば、研磨パッドの劣化を実用上特に好適なレベルにまで抑制することができる点で有利である。
【００１６】
研磨用組成物中のパッド劣化抑制剤の含有量はまた０．２０ｍｏｌ／Ｌ以下であることが好ましく、より好ましくは０．１５ｍｏｌ／Ｌ以下、さらに好ましくは０．１０ｍｏｌ／Ｌ以下である。パッド劣化抑制剤の含有量が少なくなるにつれて、研磨用組成物の材料コストが抑えられることに加え、研磨用組成物中に不溶解分が生じる虞が小さくなる。この点、研磨用組成物中のパッド劣化抑制剤の含有量が０．２０ｍｏｌ／Ｌ以下、さらに言えば０．１５ｍｏｌ／Ｌ以下、もっと言えば０．１０ｍｏｌ／Ｌ以下であれば、費用対効果の点だけでなく、不溶解分の生成を十分に抑えることができる点でも有利である。
【００１７】
前記酸化剤は、Ｎｉ−Ｐディスク基板の表面を酸化する作用を有し、研磨用組成物によるＮｉ−Ｐディスク基板の研磨速度を向上させる働きをする。
研磨用組成物に含まれる酸化剤は、好ましくは過酸化水素、過硫酸塩、過酢酸などの過酸化物であり、中でも好ましいのは過酸化水素である。
【００１８】
研磨用組成物中の酸化剤の含有量は０．０１質量％以上であることが好ましく、より好ましくは０．０３質量％以上、さらに好ましくは０．０５質量％以上である。酸化剤の含有量が多くになるにつれて、研磨用組成物によるＮｉ−Ｐディスク基板の研磨速度は向上する。この点、研磨用組成物中の酸化剤の含有量が０．０１質量％以上、さらに言えば０．０３質量％以上、もっと言えば０．０５質量％以上であれば、研磨用組成物によるＮｉ−Ｐディスク基板の研磨速度を実用上特に好適なレベルまで向上させることができる点で有利である。
【００１９】
研磨用組成物中の酸化剤の含有量はまた１．５質量％以下であることが好ましく、より好ましくは１．２質量％以下、さらに好ましくは１．０質量％以下である。酸化剤の含有量が少なくなるにつれて、研磨用組成物の材料コストが抑えられることに加え、研磨使用後の研磨用組成物の処理、すなわち廃液処理の負荷が軽減する。この点、研磨用組成物中の酸化剤の含有量が１．５質量％以下、さらに言えば１．２質量％以下、もっと言えば１．０質量％以下であれば、費用対効果の点だけでなく、廃液処理の負荷を大きく軽減することができる点でも有利である。
【００２０】
前記フェノール化合物は、研磨用組成物を用いて研磨後のＮｉ−Ｐディスク基板の表面で測定されるスクラッチ及び微小うねりを低減させる働きをする。フェノール化合物のこの働きは、研磨用組成物中の酸化剤による研磨パッドの研磨面に対する化学的作用をフェノール化合物が阻害することに基づくものと考えられる。
【００２１】
研磨用組成物に含まれるフェノール化合物は、例えばアルコキシフェノールであり、好ましくはｐ−メトキシフェノールなどのｐ−アルコキシフェノールである。
研磨用組成物中のフェノール化合物の含有量は５質量％以下であることが好ましく、より好ましくは３質量％以下、さらに好ましくは１質量％以下である。フェノール化合物の含有量が少なくなるにつれて、研磨用組成物の材料コストが抑えられることに加え、研磨用組成物中に不溶解分が生じる虞が小さくなる。この点、研磨用組成物中のフェノール化合物の含有量が５質量％以下、さらに言えば３質量％以下、もっと言えば１質量％以下であれば、費用対効果の点だけでなく、不溶解分の生成を十分に抑えることができる点でも有利である。
【００２２】
前記リン酸塩は、研磨用組成物を用いて研磨後のＮｉ−Ｐディスク基板の表面で測定されるスクラッチを低減させる働きをする。リン酸塩のこの働きは、Ｎｉ−Ｐディスク基板の表面に耐スクラッチ性を有する不動態膜が形成されることによると考えられる。
【００２３】
研磨用組成物に含まれるリン酸塩は、例えば、オルトリン酸、メタリン酸、ポリリン酸、メチルアシッドホスフェート、エチルアシッドホスフェート、エチルグリコールアシッドホスフェート又はフィチン酸のナトリウム塩、カリウム塩、リチウム塩又はアンモニウム塩である。その中でも好ましくは、リン酸水素二アンモニウム又はリン酸水素二カリウムである。
【００２４】
研磨用組成物中のリン酸塩の含有量は３質量％以下であることが好ましく、より好ましくは２質量％以下、さらに好ましくは１質量％以下である。リン酸塩の含有量が少なくなるにつれて、研磨用組成物の材料コストが抑えられる。この点、研磨用組成物中のリン酸塩の含有量が３質量％以下、さらに言えば２質量％以下、もっと言えば１質量％以下であれば、費用対効果の点で有利である。
【００２５】
前記砥粒は、Ｎｉ−Ｐディスク基板を機械的に研磨する作用を有し、研磨用組成物によるＮｉ−Ｐディスク基板の研磨速度を向上させる働きをする。
研磨用組成物に含まれる砥粒は、好ましくはシリカ、より好ましくはコロイダルシリカである。
【００２６】
研磨用組成物中の砥粒の含有量は３０質量％以下であることが好ましく、より好ましくは２０質量％以下、さらに好ましくは１０質量％以下である。砥粒の含有量が少なくなるにつれて、研磨用組成物の材料コストが抑えられる。この点、研磨用組成物中の砥粒の含有量が３０質量％以下、さらに言えば２０質量％以下、もっと言えば１０質量％以下であれば、費用対効果の点で有利である。
【００２７】
研磨用組成物に含まれる砥粒の平均一次粒子径は１ｎｍ以上であることが好ましく、より好ましくは３ｎｍ以上、さらに好ましくは５ｎｍ以上、最も好ましくは１０ｎｍ以上である。平均一次粒子径が大きくなるにつれて、Ｎｉ−Ｐディスク基板を機械的に研磨する砥粒の作用が強まるため、研磨用組成物によるＮｉ−Ｐディスク基板の研磨速度は向上する。この点、砥粒の平均一次粒子径が１ｎｍ以上、さらに言えば３ｎｍ以上、もっと言えば５ｎｍ以上、さらにもっと言えば１０ｎｍ以上であれば、研磨用組成物によるＮｉ−Ｐディスク基板の研磨速度を実用上特に好適なレベルにまで向上させることができる点で有利である。
【００２８】
研磨用組成物に含まれる砥粒の平均一次粒子径はまた１００ｎｍ以下であることが好ましく、より好ましくは６０ｎｍ以下、さらに好ましくは５０ｎｍ以下、最も好ましくは３０ｎｍ以下である。平均一次粒子径が小さくなるにつれて、研磨用組成物を用いて研磨後のＮｉ−Ｐディスク基板の微小うねりを含む表面品質が良好になる。この点、砥粒の平均一次粒子径が１００ｎｍ以下、さらに言えば６０ｎｍ以下、もっと言えば５０ｎｍ以下、さらにもっと言えば３０ｎｍ以下であれば、研磨後のＮｉ−Ｐディスク基板の表面品質を実用上特に好適なレベルにまで向上させることができる。なお、以上で説明した平均一次粒子径の値は、ＢＥＴ法で測定される砥粒の比表面積に基づいて算出されるものである。
【００２９】
前記酸は、Ｎｉ−Ｐディスク基板を化学的に研磨する作用を有し、研磨用組成物によるＮｉ−Ｐディスク基板の研磨速度を向上させる働きをする。
研磨用組成物に含まれる酸は、塩酸、硫酸、硝酸、リン酸、ホスホン酸、スルファミン酸などの無機酸であってもよいし、リンゴ酸、コハク酸、クエン酸、マレイン酸などの有機酸であってもよい。好ましい無機酸は硫酸及びリン酸である。
【００３０】
研磨用組成物中の酸の含有量は１０質量％以下であることが好ましく、より好ましくは８質量％以下、さらに好ましくは５質量％以下である。酸の含有量が少なくなるにつれて、研磨用組成物の材料コストが抑えられる。この点、研磨用組成物中の酸の含有量が１０質量％以下、さらに言えば８質量％以下、もっと言えば５質量％以下であれば、費用対効果の点で有利である。
【００３１】
研磨用組成物のｐＨは４以下であることが好ましく、より好ましくは３以下である。ｐＨが小さくなるにつれて、研磨用組成物によるＮｉ−Ｐディスク基板の研磨速度が向上することに加え、研磨用組成物を用いて研磨後のＮｉ−Ｐディスク基板の表面で測定される微小うねりが低減する。この点、研磨用組成物のｐＨが４以下、さらに言えば３以下であれば、研磨用組成物によるＮｉ−Ｐディスク基板の研磨速度を実用上特に好適なレベルまで向上させることができるだけでなく、研磨用組成物を用いて研磨後のＮｉ−Ｐディスク基板における微小うねりを実用上特に好適なレベルにまで低減させることができる点でも有利である。
【００３２】
本実施形態によれば以下の利点が得られる。
本実施形態の研磨用組成物によれば、パッド劣化抑制剤が研磨用組成物に含まれているために、研磨パッドの劣化を抑制することができ、研磨後のＮｉ−Ｐディスク基板における微小うねりのレベルが研磨パッドの劣化により増大することを抑制することができる。従って、研磨パッドを長時間交換しなくてもＮｉ−Ｐディスク基板の表面を良好に仕上げることができる。よって、本実施形態の研磨用組成物は、Ｎｉ−Ｐディスク基板を研磨する用途、特にＮｉ−Ｐディスク基板を仕上げ研磨する用途で好適に使用することができる。
【００３３】
前記実施形態は次のように変更されてもよい。
・前記実施形態の研磨用組成物には二種類以上のパッド劣化抑制剤が含有されてもよい。
【００３４】
・前記実施形態の研磨用組成物には二種類以上の酸化剤が含有されてもよい。
・前記実施形態の研磨用組成物には二種類以上のフェノール化合物が含有されてもよい。
【００３５】
・前記実施形態の研磨用組成物には二種類以上のリン酸塩が含有されてもよい。
・前記実施形態の研磨用組成物には二種類以上の砥粒、例えば平均一次粒子径が異なる二種類以上の砥粒が含有されてもよい。
【００３６】
・前記実施形態の研磨用組成物には二種類以上の酸が含有されてもよい。
・前記実施形態の研磨用組成物が酸を含有する場合には、ｐＨ緩衝作用を研磨用組成物に持たせるために塩を添加してもよい。
【００３７】
・前記実施形態の研磨用組成物には必要に応じて防腐剤や防カビ剤のような公知の添加剤を添加してもよい。
・前記実施形態の研磨用組成物は一剤型であってもよいし、二剤型を始めとする多剤型であってもよい。多剤型とする場合、コロイダルシリカを含む剤のｐＨは６〜１２であることが好ましく、より好ましくは６．５〜１１である。このｐＨが低すぎる場合には、コロイダルシリカの分散安定性が良くないため、ゲル化が起こりやすい。逆にｐＨが高すぎる場合には、コロイダルシリカの溶解が起こる虞がある。
【００３８】
・前記実施形態の研磨用組成物は、研磨用組成物の原液を水で希釈することによって調製されてもよい。
・前記実施形態の研磨用組成物は、Ｎｉ−Ｐディスク基板以外の研磨対象物を研磨する用途で使用されてもよい。
【００３９】
次に、本発明の実施例及び比較例を説明する。
実施例１〜１６では、パッド劣化抑制剤、酸化剤、フェノール化合物、リン酸塩、砥粒及び酸を適宜に水と混合することにより研磨用組成物を調製した。比較例１〜１０では、パッド劣化抑制剤又はそれに代わる化合物、酸化剤、砥粒及び酸を適宜に水と混合することにより研磨用組成物を調製した。各例の研磨用組成物中のパッド劣化抑制剤又はそれに代わる化合物、酸化剤、フェノール化合物、リン酸塩及び酸の詳細、並びに研磨用組成物のｐＨを測定した結果を表１，２に示す。なお、表１，２には示さないが、各例の研磨用組成物は砥粒としていずれも平均一次粒子径が２５ｎｍのコロイダルシリカを８質量％含有している。
【００４０】
表１，２の“研磨速度”欄には、各例の研磨用組成物を用いてＮｉ−Ｐディスク基板を表３に示す研磨条件で研磨したときの研磨速度を測定した結果を示す。研磨速度の測定は下記の計算式に従って行った。
【００４１】
研磨速度［μｍ／分］＝（研磨前の基板の重量［ｇ］−研磨後の基板の重量［ｇ］）／（基板表面の面積［ｃｍ２］×ニッケルリンメッキの密度［ｇ／ｃｍ３］×研磨時間［分］）×１０４
表１，２の“パッド表面粗度の変化率”欄には、各例の研磨用組成物を用いてＮｉ−Ｐディスク基板を連続研磨したときの研磨パッドの劣化、すなわち研磨パッドの表面粗度の変化率に関する評価の結果を示す。具体的には、５０時間研磨使用した研磨パッドのナップ層表面で測定される表面粗さＲａの値を、１０時間研磨使用した研磨パッドのナップ層表面で測定される表面粗さＲａの値で除することにより表面粗度の変化率を求めた。そして、表面粗度の変化率が１２０％未満の場合には○（良）、１２０％以上１３０％未満の場合には△（やや不良）、１３０％以上の場合には×（不良）と評価した。なお、表面粗さＲａの測定には東京精密株式会社製の“ハンディサーフE-35A”を使用し、測定条件は、測定長：１２．５ｍｍ、カットオフ：２．５ｍｍとした。また、この評価時の研磨条件は、研磨時間を除いては表３に示すのと同じである。
【００４２】
表１，２の“基板微小うねりの初期値”欄には、１０時間研磨使用することによりナップ層表面の表面粗さＲａの値が安定した研磨パッドを各例の研磨用組成物と併せて用いて、表３に示す研磨条件でＮｉ−Ｐディスク基板を研磨したときに研磨後のＮｉ−Ｐディスク基板の表面で測定される微小うねりに関する評価の結果を示す。具体的には、Candela社製の“OSA6100”を使用して表４に示す測定条件で測定される表面粗さＲａとしての微小うねりの値が０．５Å未満の場合には◎（優）、０．５Å以上０．５８Å未満の場合には○（良）、０．５８Å以上０．６２Å未満の場合には△（やや不良）、０．６２Å以上の場合には×（不良）と評価した。
【００４３】
表１，２の“基板微小うねりの変化率”欄には、各例の研磨用組成物を用いて表３に示す研磨条件で研磨したＮｉ−Ｐディスク基板の表面で測定される微小うねりの値の研磨パッドの使用時間による変化率に関する評価の結果を示す。具体的には、５０時間研磨使用した研磨パッドを用いて研磨したＮｉ−Ｐディスク基板の表面で測定される微小うねりの値を、１０時間研磨使用した研磨パッドを用いて研磨したＮｉ−Ｐディスク基板の表面で測定される微小うねりの値で除することにより微小うねりの変化率を求めた。そして、微小うねりの変化率が１１０％未満の場合には◎（優）、１１０％以上１２０％未満の場合には○（良）、１２０％以上１３０％未満の場合には△（やや不良）、１３０％以上の場合には×（不良）と評価した。なお、微小うねりの測定の詳細は上記に同じである。
【００４４】
表１，２の“スクラッチ”欄には、各例の研磨用組成物を用いて表３に示す研磨条件で研磨したＮｉ−Ｐディスク基板の表面で測定されるスクラッチの本数に関する評価の結果を示す。具体的には、Ｎｉ−Ｐディスク基板の表面のうち基板の外周縁から中心に向かって０〜１５ｍｍの間の部分で測定されるスクラッチの本数が１２未満の場合には◎（優）、１２以上１８未満の場合には○（良）、１８以上２３未満の場合には△（やや不良）、２３以上の場合には×（不良）と評価した。なお、スクラッチの計数にはVISION PSYTEC社製の“MicroMax VMX2100”を使用した。
【００４５】
表１，２の“スラリー安定性”欄には、各例の研磨用組成物の研磨性能上の安定性に関する評価の結果を示す。具体的には、各例の研磨用組成物を調整後に常温保存したとき、保存後の研磨用組成物を用いてＮｉ−Ｐディスク基板を研磨したときに測定される研磨速度の値が、調整直後の研磨用組成物を用いてＮｉ−Ｐディスク基板を研磨したときに測定される研磨速度の値の８５％にまで低下するのに要する日数を調べた。そして、その日数が調整後１４日以上の場合には◎（優）、７日以上１４日未満の場合には○（良）、３日以上７日未満の場合には△（やや不良）、３日未満の場合には×（不良）と評価した。
【００４６】
【表１】
2014101518.tif 000002
【００４７】
【表２】
2014101518.tif 000003
【００４８】
【表３】
2014101518.tif 000004
【００４９】
【表４】
2014101518.tif 000005
表１に示すように、実施例１〜１６では、パッド表面粗度の変化率に関して１２０％未満という実用に足るレベルの値が得られ、基板微小うねりの初期値に関して０．５８Å未満という実用に足るレベルの値が得られ、基板微小うねりの変化率に関しても１２０％未満という実用に足るレベルの値が得られた。しかも、実施例１〜１６では、研磨速度に関して０．０８μｍ／分以上という実用に足るレベルの値が得られ、スクラッチに関しても１８本未満という実用に足るレベルの値が得られ、スラリー安定性に関する評価は良以上であった。
【００５０】
これに対し、パッド劣化抑制剤を含まない研磨用組成物を用いた比較例２〜１０では、パッド表面粗度の変化率と基板微小うねりの変化率がいずれも１３０％以上であり、パッド表面粗度の変化率及び基板微小うねりの変化率に関して実用に足るレベルの値が得られなかった。また、酸化剤を含まない研磨用組成物を用いた比較例１では、研磨速度が０．０４μｍ／分であり、研磨速度に関して実用に足るレベルの値が得られなかった。
【００５１】
前記実施形態より把握できる技術的思想について以下に記載する。
酸をさらに含有することを特徴とする請求項１〜５のいずれか一項に記載の研磨用組成物。この場合、酸の化学的研磨作用のために、研磨用組成物によるＮｉ−Ｐディスク基板の研磨速度が向上する。
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
パッド劣化抑制剤と、酸化剤とを含有する研磨用組成物であって、下記条件で測定したパッド表面粗度の変化率が、１２０％未満であることを特徴とする研磨用組成物。
パッド表面粗度の変化率は、下記研磨条件にて５０時間研磨使用した研磨パッド表面で測定される表面粗さＲａの値を、１０時間研磨使用した研磨パッド表面で測定される表面粗さＲａの値で除することにより得られる値（測定条件：測定長：１２．５ｍｍ、カットオフ：２．５ｍｍ）、
研磨条件は、研磨パッド：スエードタイプ研磨パッド（ＦＩＬＷＥＬ社製の商品名：ＦＪＭ−０１）、研磨対象物：無電解ニッケルリンメッキを施してなる直径９５ｍｍの基板を、アルミナ砥粒を含有する研磨スラリー（フジミインコーポレーテッド社製の商品名：ＤＩＳＫＬＩＴＥ−Ａ３５２８Ｓ）を用いて予備研磨したもの３２枚／バッチ、研磨圧力：１０ｋＰａ、上定盤回転数：２３ｒｐｍ、下定盤回転数：１７ｒｐｍ、前記研磨用組成物の供給速度：３５０ｍＬ／分。
【請求項２】
請求項１に記載の研磨用組成物を、スエードタイプの研磨パッドと併せて使用して研磨対象物を研磨する工程とを有することを特徴とする研磨方法。
【請求項３】
前記パッドがポリエステル系ポリウレタン製のスエードタイプの研磨パッドであることを特徴とする請求項２に記載の研磨方法。
【請求項４】
前記研磨対象物を研磨する工程が仕上げ研磨工程であることを特徴とする請求項２又は３に記載の研磨方法。
【請求項５】
請求項１に記載の研磨用組成物を、スエードタイプの研磨パッドと併せて使用して研磨対象物を研磨する工程とを有することを特徴とする研磨パッドの弾力性低下抑制方法。
【手続補正３】
【補正対象書類名】明細書
【補正対象項目名】０００１
【補正方法】変更
【補正の内容】
【０００１】
本発明は、例えばニッケルリンメッキディスク基板（Ｎｉ−Ｐディスク基板）を研磨する用途、特にＮｉ−Ｐディスク基板を仕上げ研磨する用途で主に使用される研磨用組成物、その研磨用組成物を用いた研磨方法、及び研磨パッドの弾力性低下抑制方法に関する。
【手続補正４】
【補正対象書類名】明細書
【補正対象項目名】０００４
【補正方法】変更
【補正の内容】
【０００４】
本発明はこのような実情に鑑みてなされたものであり、その目的は、例えばＮｉ−Ｐディスク基板の研磨をより好適に行うことが可能な研磨用組成物、その研磨用組成物を用いた研磨方法、及び研磨パッドの弾力性低下抑制方法を提供することにある。
【手続補正５】
【補正対象書類名】明細書
【補正対象項目名】０００５
【補正方法】変更
【補正の内容】
【０００５】
上記の目的を達成するために、パッド劣化抑制剤と、酸化剤とを含有する研磨用組成物であって、下記条件で測定したパッド表面粗度の変化率が、１２０％未満であることを特徴とする研磨用組成物を提供する。パッド表面粗度の変化率は、下記研磨条件にて５０時間研磨使用した研磨パッド表面で測定される表面粗さＲａの値を、１０時間研磨使用した研磨パッド表面で測定される表面粗さＲａの値で除することにより得られる値（測定条件：測定長：１２．５ｍｍ、カットオフ：２．５ｍｍ）、研磨条件は、研磨パッド：スエードタイプ研磨パッド（ＦＩＬＷＥＬ社製の商品名：ＦＪＭ−０１）、研磨対象物：無電解ニッケルリンメッキを施してなる直径９５ｍｍの基板を、アルミナ砥粒を含有する研磨スラリー（フジミインコーポレーテッド社製の商品名：ＤＩＳＫＬＩＴＥ−Ａ３５２８Ｓ）を用いて予備研磨したもの３２枚／バッチ、研磨圧力：１０ｋＰａ、上定盤回転数：２３ｒｐｍ、下定盤回転数：１７ｒｐｍ、前記研磨用組成物の供給速度：３５０ｍＬ／分。
【手続補正６】
【補正対象書類名】明細書
【補正対象項目名】０００６
【補正方法】変更
【補正の内容】
【０００６】
また、前記研磨用組成物を、スエードタイプの研磨パッドと併せて使用して研磨対象物を研磨する工程とを有する研磨方法を提供する。
【手続補正７】
【補正対象書類名】明細書
【補正対象項目名】０００７
【補正方法】変更
【補正の内容】
【０００７】
好ましくは、前記パッドがポリエステル系ポリウレタン製のスエードタイプの研磨パッドである。
好ましくは、前記研磨対象物を研磨する工程が仕上げ研磨工程である。
【手続補正８】
【補正対象書類名】明細書
【補正対象項目名】０００８
【補正方法】変更
【補正の内容】
【０００８】
また、研磨用組成物を、スエードタイプの研磨パッドと併せて使用して研磨対象物を研磨する工程とを有する研磨パッドの弾力性低下抑制方法を提供する。
【手続補正９】
【補正対象書類名】明細書
【補正対象項目名】０００９
【補正方法】変更
【補正の内容】
【０００９】
本発明によれば、例えばＮｉ−Ｐディスク基板の研磨をより好適に行うことができる。
【手続補正１０】
【補正対象書類名】明細書
【補正対象項目名】００５１
【補正方法】変更
【補正の内容】
【００５１】
前記実施形態より把握できる技術的思想について以下に記載する。
酸をさらに含有することを特徴とする前記研磨用組成物。この場合、酸の化学的研磨作用のために、研磨用組成物によるＮｉ−Ｐディスク基板の研磨速度が向上する。